(57)【特許請求の範囲】
【請求項１】
触媒と、
約２０〜約６０重量％の量で存在する炭素充填剤と、
約７〜約３０重量％の量で存在する、芳香族テトラカルボン酸のジアルキルエステル、芳香族ジアミン、ならびに５−ノルボルネン−２、３−ジカルボン酸およびフタル酸からなる群から選択される酸のモノアルキルを含む重合性モノマー系と、
約２０〜約６０重量％の量で存在するフラン溶媒と、を含んでなる硬化性セメントペースト組成物。
【請求項２】
前記触媒が熱活性化塩化亜鉛水溶液を含み、前記フラン溶媒がフルフリルアルコールを含む、請求項１に記載のセメントペースト組成物。
【請求項３】
前記炭素充填剤が、カーボンブラック、ピッチコークス粉末、石油コークス粉末またはそれらの混合物を含む、請求項１に記載のセメントペースト組成物。
【請求項４】
前記炭素充填剤が炭素質粒子を含み、前記粒子の少なくとも約９０％が約２０μｍ未満の粒度を有する、請求項１に記載のセメントペースト組成物。
【請求項５】
前記芳香族テトラカルボン酸のジアルキルエステルが、３，３´、４、４´―ベンゾフェノンテトラカルボン酸のジメチルエステルを含む、請求項１に記載のセメントペースト組成物。
【請求項６】
前記芳香族ジアミンが、４，４´―メチレンジアニリン、４，４´―オキシジアニリン、ｐ−フェニレンジアミン、２、２´―ビス（４−［４−アミノフュノキシ］フェニル）プロパン、および３，５−ジアミノベンゾトリフルオリドからなる群から選択される、請求項１に記載のセメントペースト組成物。
【請求項７】
前記モノアルキルエステルが５−ノルボルネン−２，３−ジカルボン酸のモノメチルエステルを含む、請求項１に記載のセメントペースト組成物。
【請求項８】
前記組成物は、硬化すると、２００℃で硬化させた場合でも、約３０００℃で熱処理した後、室温下に少なくとも約２０００ｐｓｉの強度を維持する、請求頂１に記載のセメントペースト組成物。
【請求項９】
前記セメントペーストが約２００℃以上の温度下に硬化可能である、請求項１に記載のセメントペースト組成物。
【請求項１０】
有効量の触媒と、
約４０重量％の量で存在する炭素充填剤と、
約１５重量％の量で存在する、芳香族テトラカルボン酸のジアルキルエステル、芳香族ジアミン、ならびに５−ノルボルネン−２，３−ジカルボン酸およびフタル酸からなる群から選択される酸のモノアルキルを含む重合性モノマー系と、
約４０重量％の量で存在するフラン溶媒と、を含んでなる硬化性セメントペースト組成物。
【請求項１１】
約４０重量％の有効量のフルフリルアルコールと、
ピッチコークス粉末、石油コークス粉末、カーボンブラックまたはそれらの混合物を含む約４０重量％の炭素充填剤と、
有効量のフルフリルアルコールに溶かし、前記炭素充填剤と均稠度になるまで混合した、３、３´、４、４´−ペンゾフェノンテトラカルボン酸のジメチルエステル、２、２´−ビス（４−［４−アミノフェノキシ］フェニルプロパンおよび５−ノルボルネン-２、３−ジカルボン酸のモノメチルエステルを含む約１５重量％の重合性モノマーバインダーと、
フルフリルアルコールと混合し、前記モノマーバインダーおよび前記炭素充填剤に添加した、有効量の５０重量％塩化亜鉛水溶液を含む触媒溶液と、を含んでなり、
約２００℃以上の温度下に硬化可能であり、約９００℃で約７０％の炭素収率を与え、かつ、２００℃で硬化させた場合でも、約３０００℃で熱処理した後、室温下に少なくとも２０００ｐｓｉの強度を維持する硬化性セメントペースト組成物。
【請求項１２】
触媒と、
約２０〜約６０重量％の量のフラン溶媒と、
約２０〜約６０重量％の量の炭素充填剤と、
約７〜約３０重量％の量の、芳香族テトラカルボン酸のジアルキルエステル、芳香族ジアミン、ならびに５−ノルボルネン−２，３−ジカルボン酸およびフタル酸からなる群から選択される酸のモノアルキルエステルを含む重合性モノマーバインダーと、を混合し、
混合物を約２００℃以上の温度下に硬化させて製造した硬化済炭素質セメント組成物。
【発明の詳細な説明】
【０００１】
１．発明の分野
本発明は、低温下に硬化可能であると同時に超高温下に強度および安定性を保持し得る、大型炭素体を接着させるための高温炭素質セメントに関するものである。
【０００２】
２．関連技術
機械加工された大型黒鉛形材は多くの用途に用いられており、極温条件および／または熱サイクルを受ける可能性がある。例えば、宇宙産業において、黒鉛は、複合構造物を生産するために大型成形材の形態で用いられる。そのような大型形材は、それらの純サイズのために、小さいパーツを製造し、それらを互いに集成する。黒鉛成形材の集成には炭素質接着剤が必要であり、炭素質接着剤は、極温および熱サイクルに耐えると同時に接合部の強度を保持しなければならない。個々の黒鉛形材間の接合部の強度は、成形材の破損を回避するに十分でなければならない。
【０００３】
慣用の炭素質セメントの例が、チュー（Ｃｈｉｕ）に付与され、本発明の譲受人に譲渡された米国特許第５，００２，９８１号（’９８１特許）明細書に開示されている。’９８１特許に記載されたセメントは、分子のアセチレン末端キャップで重合する予備イミド化オリゴマー前駆体を含むバインダーから製造される。’９８１特許のバインダー相を、２４０℃で２時間硬化させた後、動的粘弾性測定法〔Ｄｙｎａｍｉｃ Ｍｅｃｈａｎｉｃａｌ Ａｎａｌｙｓｉｓ（ＤＭＡ）〕で測定すると、２７４℃のガラス転移温度を示す。また、このバインダー相は、２４０℃の硬化温度を超える温度で加熱すると部分的に軟化するが、これは、バインダー相が完全にはゲル化していないことを示している。バインダーのゲル化は、初期硬化温度を超える温度で加熱しても、もはや溶融しないときに生じる。ゲル化はバインダー相のさらなる架橋を示し、それによって、より強力なバインダー、したがって、より強力なセメントが生成する。したがって、初期硬化時にもっと完全にゲル化し、後続加熱時に軟化せずに実質的にゲル化する、高使用温度下に使用するための炭素質セメントを提供することが望ましい。
【０００４】
したがって、従来技術の問題および欠陥を考慮に入れ、本発明は、高い使用温度下に優れた強度および安定性を有する炭素質セメントを提供することを目的とする。
【０００５】
本発明の別の目的は、低硬化温度を有しながら、高使用温度下にその強度を保持する炭素質セメントを提供することである。
【０００６】
本発明のさらに他の目的および利点は、一部は自明であり、一部は本明細書から明らかにされよう。
【０００７】
発明の要約
当業者には明らかであろう上記および他の目的や利点は本発明において達成される。本発明は、第１の態様において、硬化性セメントペースト組成物に関し、このセメントペースト組成物は、触媒と、約２０〜約６０重量％の量で存在する炭素充填剤と、約７〜約３０重量％の量で存在する、芳香族テトラカルボン酸のジアルキルエステル、芳香族ジアミン、ならびに５−ノルボルネン−２，３−ジカルボン酸およびフタル酸からなる群から選択される酸のモノアルキルエステルを含む重合性モノマー系と、約２０〜約６０重量％の量で存在するフラン溶媒とを含む。
【０００８】
芳香族テトラカルボン酸のジアルキルエステルが、３，３′，４，４′−ベンゾフェノンテトラカルボン酸のジメチルエステルを含み、芳香族ジアミンが、４，４′−メチレンジアニリン、４，４′−オキシジアニリン、ｐ−フェニレンジアミン、２，２′−ビス（４−［４−アミノフェノキシ］フェニル）プロパン、および３，５−ジアミノベンゾトリフルオリドからなる群から選択され、モノアルキルエステルが、５−ノルボルネン−２，３−ジカルボン酸のモノメチルエステルを含むことが好ましい。
【０００９】
本発明のセメントペースト組成物の好ましい実施態様は、硬化すると、たとえ少なくとも約２００℃というかなり低い温度で硬化しても、約３０００℃で熱処理した後、室温下に少なくとも約２０００ｐｓｉの強度を維持する。
【００１０】
本発明は、別の態様において、炭素質接着組成物に関し、この炭素質接着組成物は、有効量のフルフリルアルコールと、ピッチコークス粉末、石油コークス粉末、カーボンブラックまたはそれらの混合物を含む炭素充填剤と、有効量のフルフリルアルコールに溶かし、炭素充填剤と均一稠度になるまで混合した、３，３′，４，４′−ベンゾフェノンテトラカルボン酸のジメチルエステル、２，２′−ビス（４−［４−アミノフェノキシ］フェニル）プロパン、および５−ノルボルネン−２，３−ジカルボン酸のモノメチルエステルを含む重合性モノマーバインダーと、フルフリルアルコールと混合し、モノマーバインダーおよび炭素充填剤に添加した、塩化亜鉛水溶液を含む触媒溶液とを含む。この炭素質接着組成物は、少なくとも約２００℃の温度下に硬化可能であり、約９００℃で約７０％の炭素収率を与え、かつ、好ましくは、たとえかなり低い温度で硬化させた場合でも、約３０００℃で熱処理した後、室温下に少なくとも約２０００ｐｓｉの強度を維持する。
本発明の炭素質接着組成物は、接着組成物の重量に基づいて、約４０重量％の量で存在する炭素充填剤と、約４１重量％の量で存在するフルフリルアルコールと、約１５重量％の量で存在する重合性モノマー系とを含むのが好ましい。
本発明は、さらに別の態様において、炭素質セメント組成物を製造する方法に関し、この方法は、触媒と、約２０〜約６０重量％の量のフラン溶媒と、約２０〜約６０重量％の量の炭素充填剤、約７〜約３０重量％の量の、芳香族テトラカルボン酸のジアルキルエステル、芳香族ジアミンならびに５−ノルボルネン−２，３−ジカルボン酸およびフタル酸からなる群から選択された酸のモノアルキルエステルを含む重合性モノマーバインダーとを混合し、混合物を少なくとも約２００℃の温度で硬化させることを含む。
本発明は、さらに別の態様において、炭素体を接着する方法に関し、この方法は、（ａ）２種以上の炭素体を互いに接着させるように準備するステップと、（ｂ）プレコートを用い、炭素体の接着部位を実質的にプレコートで含浸するまでコーティングするステップと、ここでプレコートは、フラン溶媒と、芳香族テトラカルボン酸のジアルキルエステル、芳香族ジアミンならびに５−ノルボルネン−２，３−ジカルボン酸およびフタル酸からなる群から選択される酸のモノアルキルエステルを含む重合性モノマー系と、有効量のフラン溶媒に溶かし、重合性モノマーに添加した触媒とを含み、（ｃ）有効量の炭素質セメント組成物を接着部位に塗布するステップと、ここで炭素質セメント組成物は、約２０〜約６０重量％の量のフラン溶媒と、第１有効量のフラン溶媒と混合した触媒と、約２０〜約６０重量％の炭素質粒子と、セメント組成物を形成するために第２有効量のフラン溶媒に溶かし、炭素質粒子および触媒と混合した、芳香族テトラカルボン酸のジアルキルエステル、芳香族ジアミンならびに５−ノルボルネン−２，３−ジカルボン酸およびフタル酸からなる群から選択される酸のモノアルキルエステルを含む、約７〜約３０重量％の量の重合性モノマーバインダーとを含み、（ｄ）炭素体を接着部位で互いに硬化させて、接合炭素体を形成するステップと、（ｅ）接合炭素体を加熱するステップとを含む。
プレコートは、約５０重量％の塩化亜鉛水溶液を添加した有効量のフルフリルアルコールに溶かした、３，３′，４，４′−ベンゾフェノンテトラカルボン酸のジメチルエステル、２，２′−ビス（４−［４−アミノフェノキシ］フェニル）プロパンおよび５−ノルボルネン−２，３−ジカルボン酸のモノメチルエステルを含むモノマー系を含むのが好ましい。
炭素質セメント組成物は、有効量のフルフリルアルコールと、第１有効量のフルフリルアルコールと混合した塩化亜鉛水溶液を含む触媒と、石油コークス粉末、ピッチコークス粉末、炭素またはそれらの混合物を含む炭素質粒子と、有効量のフルフリルアルコールに溶かし、炭素質粒子と均一稠度になるまで混合した、３，３′，４，４′−ベンゾフェノンテトラカルボン酸のジメチルエステル、２，２′−ビス（４−［４−アミノフェノキシ］フェニル）プロパンおよび５−ノルボルネン−２，３−ジカルボン酸のモノメチルエステルを含む重合性モノマーバインダーとを含むのが好ましい。炭素質接着組成物は、少なくとも約２００℃の温度下に硬化可能であり、好ましくは、約９００℃で約７０％の炭素収率を与え、かつ、好ましくは、たとえかなり低い温度で硬化させた場合でも、約３０００℃で熱処理した後、室温下に少なくとも約２０００ｐｓｉの強度を維持する。
【００１１】
本発明は、最終態様において、高温接着剤系に関するものであり、この接着剤系は、接着部位で炭素体を実質的に含浸させるためのプレコートと、炭素体の接着部位でプレコートの上に塗布するための炭素質セメント組成物とを含み、プレコートは、フラン溶媒の第１部分と、有効量のフラン溶媒第１部分に溶かした、芳香族テトラカルボン酸のジアルキルエステル、芳香族ジアミンならびに５−ノルボルネン−２，３−ジカルボン酸およびフタル酸からなる群から選択される酸のモノアルキルエステルを含む重合性モノマー系と、有効量のフラン溶媒の第１部分に溶かした重合性モノマー系に添加した触媒とを含み、炭素質セメント組成物は、フラン溶媒の第２部分と、第１有効量のフラン溶媒第２部分と混合した触媒と、炭素質粒子と、セメント組成物を形成するために第２有効量のフラン溶媒第２部分に溶かし、炭素質粒子および触媒と混合した、芳香族テトラカルボン酸のジアルキルエステル、芳香族ジアミン、ならびに５−ノルボルネン−２，３−ジカルボン酸およびフタル酸からなる群から選択される酸のモノアルキルエステルを含む重合性モノマー系とを含む。
【００１２】
プレコートのモノマー系は、フルフリルアルコールに溶かした、３，３′，４，４′−ベンゾフェノンテトラカルボン酸のジメチルエステル、２，２′−ビス（４−［４−アミノフェノキシ］フェニル）プロパンおよび５−ノルボルネン−２，３−ジカルボン酸のモノメチルエステルを含み、触媒は５０％塩化亜鉛水溶液を含むのが好ましい。
【００１３】
炭素質セメント組成物のフラン可溶性重合性モノマー系は、有効量のフルフリルアルコールに溶かした、３，３′，４，４′−ベンゾフェノンテトラカルボン酸のジメチルエステル、２，２′−ビス（４−［４−アミノフェノキシ］フェニル）プロパンおよび５−ノルボルネン−２，３−ジカルボン酸のモノメチルエステルを含むのが好ましい。
【００１４】
新規であると考えられる本発明の特徴および本発明を特徴付ける要素は付随特許請求の範囲に綿密に記載されている。図面は、例示のみを目的とし、縮尺通りに描かれてはいない。しかし、本発明自体は、構成に関しても操作法に関しても、添付図面に関連して後述する詳細な説明を参照することにより最も良く理解し得るであろう。
【００１５】
好ましい態様の説明
本発明は、重合性フラン溶媒と、触媒と、炭素充填剤と、熱重合性モノマー系とを含む炭素質セメント組成物に関する。予期しないことであったが、本発明の炭素質セメントは、たとえ少なくとも約２００℃というかなり低い温度で硬化させた場合でも、約３０００℃までの温度で加熱すると、その強度を保持する。
【００１６】
本発明のフラン溶媒は、フルフリルアルコールまたはフルフルアルデヒドであるのが好ましい。フラン溶媒は、セメントの他の固体成分と合わせると、ペースト様混合物を生成する。しかし、フラン溶媒は非反応性であり、重合させるためには触媒を必要とする。添加触媒を用いると、フラン溶媒も重合して、重合モノマー系中に組み込まれ、極めて高強度の熱安定性組成物を生成し得る。
【００１７】
炭素質セメントに利用される触媒は、フラン溶媒を実質的に重合させる触媒が最も適当である。これらの触媒には、鉱酸、強有機酸、ルイス酸およびハロゲン化アシルが含まれる。無水フタル酸などの共反応性触媒を利用してもよい。使用し得る多くの触媒の例としては、トルエンスルホン酸、フェノールスルホン酸、酸塩化物、塩化亜鉛、ベンゼンスルホン酸、スルホン酸塩、塩酸、リン酸、マレイン酸、および硫酸がある。触媒は塩化亜鉛水溶液を含むのが好ましい。触媒は、加熱するとフラン溶媒とモノマー系との実質的な重合をもたらす量の約５０重量％の塩化亜鉛水溶液を含むのが最も好ましい。
【００１８】
本発明に用いられる炭素充填剤は、任意の適当な炭素または黒鉛材料であってよい微細炭素質粒子を含む。適当な炭素質材料としては、黒鉛粉末、石油コークス粉末、カーボンブラック、ピッチコークス粉末、焼成ランプブラック粉末、およびそれらの混合物がある。好ましいカーボンブラックは、高温耐火材上を通過させた天然ガスから製造したガスブラックである。適当なカーボンブラックは、カナダ アルバータ州メディシンハット所在のキャンカーブ社（Ｃａｎｃａｒｂ Ｃｏｍｐａｎｙ）から商品名「ＴＨＥＲＭＡＸ（登録商標）」として入手可能である。炭素充填剤は、石油コークス粉末と混合したカーボンブラックを含むのが最も好ましい。
【００１９】
炭素充填剤は、約５０μｍ未満の平均粒度を有する炭素質粒子を含むのが好ましい。ＭＩＣＲＯＴＲＡＣ（商標）粒度分析装置（Ｐａｒｔｉｃｌｅ Ｓｉｚｅ Ａｎａｌｙｚｅｒ）を用いて分析したときに、少なくとも９０％の粒子が約７４μｍ未満の粒度を有しているのが好ましい。炭素質粒子は、少なくとも９０％の粒子が約２０μｍ未満の粒度を有していればなお好ましい。炭素質粒子は、少なくとも９５％の粒子が約１０μｍ未満の粒度を有しているのが最も好ましい。炭素充填剤を含む炭素質粒子は、一般に、セメントペースト組成物の重量に基づいて約２０〜約６０重量％の量で存在する。炭素質粒子は、好ましくは約１０〜約２０重量％、最も好ましくは約１２．４重量％、のＴＨＥＲＭＡＸ（登録商標）と、好ましくは約２０〜約４０重量％、最も好ましくは約２９．０重量％のコークス粉末とを含む。
【００２０】
セメントのバインダー相を構成する重合性モノマー系は、芳香族テトラカルボン酸のジアルキルエステル、芳香族ジアミン、ならびに５−ノルボルネンー２、３−ジカルボン酸およびフタル酸からなる群から選択される酸のモノアルキルエステルを含む。エステルのアルキル鎖は、Ｃ１（メチル）からＣ５（ペンチル）までの範囲であるのが好ましい。芳香族テトラカルボン酸のジアルキルエステルは、３，３′，４，４′−ベンゾフェノンテトラカルボン酸を含むのが好ましい。芳香族ジアミンは、４，４′−メチレンジアミン、４，４′−オキシジアニリン、ｐ−フェニレンジアミン、２，２′−ビス（４−［４−アミノフェノキシ］フェニル）プロパンおよび３，５−ジアミノベンゾトリフルオリドからなる群から選択されるのが好ましい。モノアルキルエステルは、５−ノルボルネン−２，３−ジカルボン酸のモノメチルエステルを含むのが好ましい。このモノマーブレンドは、触媒を使用せずに加熱のみで重合し得る。
【００２１】
重合性モノマー系は、３，３′，４，４′−ベンゾフェノンテトラカルボン酸のジメチルエステル、２，２′−ビス（４−［４−アミノフェノキシ］フェニル）プロパンおよび５−ノルボルネン−２，３−ジカルボン酸のモノメチルエステルを含むのが最も好ましい。この特定のモノマー系は、オハイオ州シンシナティ所在のマーベリック社（Ｍａｖｅｒｉｃｋ Ｃｏｒｐｏｒａｔｉｏｎ）またはオハイオ州クリーブランド所在のハイコンプ社（Ｈｙｃｏｍｐ Ｉｎｃｏｒｐｏｒａｔｅｄ）からメタノール溶液として市販されている。これらのモノマーは、メタノールを実質的に除去するように真空ストリッピングにより粉末とする。セメントペースト組成物を製造するには、モノマーを十分量の適当なフラン溶媒に再溶解し、炭素充填剤と均一稠度になるまで混合する。フラン溶媒中のモノマー系の濃度は、約２０〜約５０重量％、好ましくは約２５〜約３５重量％である。
【００２２】
フルフリルアルコールおよび約５０％のＺｅｎＣｌ２の触媒溶液と共に、以下のモノマー系：
【化１】
0004540875.tif 000002
を含む本発明の炭素質セメント中のバインダー相の最も好ましい実施態様は、約２℃／分で約２４０℃まで加熱し、約２時間保持して硬化させた後、約２８０℃のガラス転移温度を有する。上記のガラス転移温度は、慣用組織のステンレス鋼メッシュに上記モノマー系を含む液体バインダーを含浸させ、ステンレス鋼メッシュ上に支持されたバインダー系を約２℃／分で約２４０℃まで加熱し、約１Ｈｚの固定周波数の動的粘弾性測定装置（Ｄｙｎａｍｉｃ Ｍｅｃｈａｎｉｃａｌ Ａｎａｌｙｚｅｒ）中で約２時間保持し、次いで、ステンレス鋼メッシュ上の硬化バインダーを約２℃／分で約４００℃まで再加熱して測定する。ガラス転移温度は、ＤＭＡ中で支持されている硬化バインダーを再加熱しているときに記録された損失弾性率すなわち位相曲線のピークとみなされる。
【００２３】
図１は、約３１．８重量％の好ましいモノマー系と、約６３．４重量％のフルフリルアルコールと、約４．８重量％の約５０％ＺｎＣｌ２水溶液とを含むバインダーを約２℃／分で約２４０℃まで加熱し、約２時間保持したときのＤＭＡ曲線を示している。温度は点線で示されている。破線で示されている損失弾性率すなわち位相曲線は１２５℃でピークに達し、実線で示されている貯蔵弾性率すなわち運動曲線は約１５５℃でピークに達し、これは、バインダー相の部分的硬化、十中八九、フルフリルアルコールの重合を意味する。
【００２４】
図２は、支持されている硬化バインダーを約２℃／分の速度で約４００℃まで再加熱したときのＤＭＡを示している。破線で示されている位相曲線は、硬化バインダーが約２８０℃のそのガラス転移温度に達した後も増大し続けており、これは、さらなる架橋および重合の表れである。約３７５℃で後硬化は実質的に完了するようである。予想外にも、実線で示されている運動曲線は、２４０℃の硬化温度を超える温度で加熱してもさして低下せず、ステンレス鋼のメッシュのみを表す約２５０ｍＶのしきい値を十分に上回る値にとどまった。これは、硬化バインダー系が有意に軟化せず、実質的にゲル化したことを証明している。したがって、このバインダーを利用する炭素質セメントは、その硬化温度を超える使用温度下に十分に使用可能である。
【００２５】
本発明のセメントは、ペースト様材料の混合に容易に利用し得る装置を用い、任意の適当な方法により、成分を互いに混合して製造する。成分の混合順序は重要ではないが、但し、フランを熱硬化させるための熱活性化触媒は、すべての成分を混合した後で最後に添加するのが好ましい。別個の熱活性化触媒のフラン混合物を他のセメント成分のプレミックスに添加してもよい。
【００２６】
触媒活性化熱硬化性フラン溶媒は、周囲温度下に、例えば、フルフリルアルコールの大部分と、熱活性化触媒の微量部分と、水とを混合して製造することができる。典型的には、塩化亜鉛水溶液触媒（約５０重量％のＺｎＣｌ２）をフルフリルアルコールの重量に基づいて約２〜約１０重量％の触媒溶液量で用いる。
【００２７】
炭素質セメント組成物は、高温で、好ましくは少なくとも約２００℃、より好ましくは約２４０〜約２７５℃、で硬化可能である。炭素質セメント組成物の好ましい実施態様は、いったん硬化すると、約３０００℃までの温度下にその強度を維持し、約９００℃で、少なくとも約６０％、好ましくは約７０％、の炭素収率を与える。硬化前の炭素質セメント組成物は、セメントの重量に基づいて、約２０〜約６０重量％、好ましくは約４０重量％の量で存在する炭素充填剤を有し、フラン溶媒は、約２０〜約６０重量％、好ましくは約４０重量％の量で存在し、重合性モノマー系は、約７〜約３０重量％、好ましくは約１５重量％の量で存在する。セメントペースト組成物は、硬化すると、たとえかなり低い温度で硬化させた場合でも、約３０００℃で熱処理した後、室温下に少なくとも約２０００ｐｓｉの強度を維持する。
【００２８】
典型的には、炭素質セメント組成物はプレコートと共に用いられる。プレコートは、Ｈｏｂａｒｔ型ミキサー中で、均一稠度になるまで混合したフラン溶媒中のモノマー系に触媒を添加したものからなる液体を含む。フラン溶媒はフルフリルアルコールを含むのが好ましい。モノマー系は、約１５〜約３５重量％の、芳香族テトラカルボン酸のジアルキルエステルと、芳香族ジアミンと、５−ノルボルネン−２，３−ジカルボン酸およびフタル酸からなる群から選択される酸のモノアルキルエステルとを含むのが好ましい。エステルのアルキル鎖は、Ｃ１（メチル）からＣ５（ペンチル）までの範囲である。プレコートは、約６５〜約８５重量％のフルフリルアルコールに溶かした、３，３′，４，４′−ベンゾフェノンテトラカルボン酸のジメチルエステル、２，２′−ビス（４−［４−アミノフェノキシ］フェニル）プロパン、および５−ノルボルネン−２，３−ジカルボン酸のモノメチルエステルを含む約２７重量％のモノマー系を含むのが最も好ましい。混合時に、約５０重量％の塩化亜鉛水溶液を含む触媒溶液を上記に滴下する。混合は、液体成分が完全に分散するまで継続する。プレコートとセメントは、約５℃で別々に貯蔵するのが好ましい。
【００２９】
炭素体、例えば、黒鉛体を互いに結合させるために接着剤系を用いる場合、先ず、結合部位の表面がぴったり合わさるように機械加工して精密仕上げする。表面は、接着させるために、少なくとも約６３ＭＩＦ仕上げ（マイクロインチ仕上げ）または、好ましくは約３２ＭＩＦ程度に平滑になるように機械加工して準備する。次いで、必要なら炭素体を乾燥させ、機械加工によるダストを、例えば真空機器で処理して除去する。ブラシまたはローラーなどの慣用法を用いて液体のたまりが残るまで結合部位の表面にプレコートを塗布し、結合部位を実質的にプレコートで含浸させる。典型的には、塗布時に、５回または６回プレコートを塗布する必要があろう。多重塗布により、炭素体の細孔をプレコートで含浸させることができる。過剰なプレコートを表面から除去する。
【００３０】
次いで、炭素質セメントを、典型的には、こてを用いて結合部位の表面に塗布する。表面をセメントでコートした後、表面を整列させて、接合する。接合後、一方または両方の表面を接合平面に沿って前後に滑らせて、接合表面間のセメント層の厚さを薄くする。表面は、表面間のセメント層から潤滑作用が失われる程薄くなるまで滑らせる。接合部の厚さは約０．０１３ｃｍ未満が好ましく、約０．００３〜約０．００５ｃｍが最も好ましい。コークス粉末とカーボンブラックの細かさによって、そのような薄い接合部が事実上可能になる。
【００３１】
予想外にも、炭素体の結合にセメントペースト組成物を用いる場合、炭素充填剤の粒度が薄い接合部を得るのに重要であることがわかった。薄い接合部は、大型炭素体の使用時に熱応力および酸化を受けにくい。薄い接合部は、使用時の反復熱サイクルに耐えることもできるので、接着された接合部は、特に高温下に無傷に保たれる。
【００３２】
接合された炭素体は、分銅、クランプ、油圧プレスなどの任意の慣用法を用い、好ましくは、接着させる炭素体のサイズに応じて典型的には約２〜約５０ｐｓｉの圧力下に互いに締付ける。接合炭素体は、少なくとも約２００℃の高温下に接合体を加熱して硬化させるのが好ましい。あるいは、接合炭素体を、約６０〜約１００℃で急速加熱し、約４〜約６時間保持し、次いで、約１０〜約１５℃／時間の速度で約２４０〜約２７５℃に加熱する。接合炭素体をこの高温下に約２〜約６時間保持する。硬化したら、接合炭素体の外表面を機械加工して全体を平滑仕上げする。
【００３３】
本発明は上述の目的を達成する。芳香族テトラカルボン酸のジアルキルエステル、芳香族ジアミンならびに５−ノルボルネン−２，３−ジカルボン酸およびフタル酸からなる群から選択された酸のモノアルキルエステルを含むモノマーバインダー相を利用する本発明の炭素質セメントは、約２４０℃で硬化させた後で実質的にゲル化し得、いったん硬化すると、高い使用温度下にも再軟化しない。その後でモノマーバインダーを加熱すると、さらなる架橋が生じ、硬化セメントの初期ガラス転移温度より高い使用温度で用いるためのより強力かつ安定したセメントができる。
【００３４】
本発明を特定の好ましい実施態様に関連して詳細に説明したが、上記説明を考慮すれば、当業者には、多くの代替、改良および変形が容易に分るであろうことは明らかである。したがって、付随特許請求の範囲は、本発明の真の範囲および精神内に含まれるそのようないずれの代替、改良および変形を包含するものと考えられる。
【図面の簡単な説明】
【図１】２４０℃に加熱したときの本発明の最も好ましい実施態様のバインダー相のＤＭＡ曲線。
【図２】さらに４００℃に加熱したときの本発明の最も好ましい実施態様のバインダー相のＤＭＡ曲線。
【図１】
0004540875.tif 000003
【図２】
0004540875.tif 000004